ПОЛИВИНИЛИДЕНХЛОРИДНЫЕ КОМПОЗИЦИИ И ИХ ПРИМЕНЕНИЕ В МОНОФИЛАМЕНТНЫХ СТРУКТУРАХ

1. Монофиламентная нить, получаемая экструдированием композиции, содержащей:
(a) по меньшей мере, один винилиденхлоридный полимер/метилакрилатный интерполимер, содержащий в полимере самое большее приблизительно 6 мас.% метилакрилатных мономерных звеньев; и
(b) по меньшей мере, приблизительно 3% всего пластификатора из расчета на массу всей композиции, из которых, по меньшей мере, приблизительно 0,5% из расчета на массу всей композиции составляет эпоксидный пластификатор или их комбинация,
через экструзионную головку так, что получают монофиламентную нить.
2. Монофиламентная нить по п.1, содержащая как часть всего пластификатора, по меньшей мере, один сложноэфирный пластификатор в количестве, по меньшей мере, приблизительно 0,5% из расчета на массу всей монофиламентной нити.
3. Монофиламентная нить по п.1 или 2, дополнительно содержащая (с), по меньшей мере, один УФ-светостабилизатор в количестве, по меньшей мере, приблизительно 0,25% из расчета на массу монофиламентной нити.
4. Монофиламентная нить по п.1 или 2, дополнительно содержащая (d), по меньшей мере, один метакриловый полимер, полученный из мономерной смеси, состоящей, по существу, из (d)(1), по меньшей мере, приблизительно 30 мас.% мономерных звеньев из алкилметакрилатных сложноэфирных мономеров, (d)(2) алкилакрилатных сложноэфирных мономеров, (d)(3) стирольных мономеров или (d)(4) их комбинации, и метакриловый полимер используют в количестве, по меньшей мере, приблизительно от 0,2 и самое большее приблизительно до 4% из расчета на массу всей композиции и достаточном для достижения более равномерной подачи через экструдер, чем достигается при его существенном отсутствии.
5. Монофиламентная нить по п.4, где метакриловый полимер содержит метилметакрилат в виде (d)(1) алкилметакрилатного сложноэфирного мономера.
6. Монофиламентная нить по п.1 или 2, где общее количество пластификатора составляет самое большее приблизительно 10 мас.% композиции.
7. Способ получения монофиламентной нити, включающий экструдирование композиции, содержащей:
(a) по меньшей мере, один винилиденхлоридный полимер/метилакрилатный интерполимер, содержащий в полимере самое большее приблизительно 6 мас.% метилакрилатных мономерных звеньев; и
(b) по меньшей мере, приблизительно 3% всего пластификатора из расчета на массу всей композиции, из которых, по меньшей мере, приблизительно 0,5% из расчета на массу всей композиции составляет эпоксидный пластификатор или их комбинация,
через экструзионную головку так, что получают монофиламентную нить.
8. Способ по п.7, где экструзионная головка имеет диаметр, по меньшей мере, приблизительно 0,2 мм и самое большее приблизительно 120 мм.
9. Способ по пп.7 и 8, где композиция дополнительно содержит, по меньшей мере, один метакриловый полимер и ее экструдируют в экструдере, имеющем, по меньшей мере, одну из характеристик (а) меньше, чем приблизительно 4 винтовые нарезки в зоне питания; (b) больше, чем приблизительно 6 винтовых нарезок в зоне питания; (с) отношение высоты к диаметру секции питания меньше, чем приблизительно 0,208; или (d) степень сжатия меньше, чем приблизительно 3,7.
10. Способ по п.9, где технологическую метакриловую полимерную добавку не добавляют к композиции, которую экструдируют в экструдере, имеющем, по меньшей мере, одну из характеристик (а) больше, чем приблизительно 4 винтовые нарезки в зоне питания; (b) меньше, чем приблизительно 6 винтовых нарезок в зоне питания; (с) отношение высоты к диаметру секции питания больше, чем приблизительно 0,208; или (d) степень сжатия больше, чем приблизительно 3,7.